(57)【特許請求の範囲】
【請求項１】
コーティングガラス製品であって、
(a)ガラス基板と、
(b)前記ガラス基板に被着されたアンチモンドープ酸化スズコーティングと、
(c)前記アンチモンドープ酸化スズコーティングに被着されたフッ素ドープ酸化スズコーティングとを含み、
前記コーティングの厚さは、前記コーティングガラス製品が公称厚さ３ｍｍの透明なガラス基板における可視光透過率（基準光源Ｃ）と全ソーラーエネルギー透過率（エアマス１．５の場合）との間の差として定義される選択性が１３以上を有するように選択され、かつ前記全ソーラーエネルギー透過率が５３％以下であることを特徴とするコーティングガラス製品。
【請求項２】
前記アンチモンドープ酸化スズコーティングの厚さが、１．４×１０-5〜２．４×１０-5ｃｍの間であることを特徴とする請求項１に記載のコーティングガラス製品。
【請求項３】
前記アンチモンドープ酸化スズコーティングの厚さが、１．４×１０-5〜１．９×１０-5ｃｍの間であることを特徴とする請求項２に記載のコーティングガラス製品。
【請求項４】
前記アンチモンドープ酸化スズコーティングの厚さが、１．７×１０-5〜１．８×１０-5ｃｍの間であることを特徴とする請求項３に記載のコーティングガラス製品。
【請求項５】
前記フッ素ドープ酸化スズコーティングの厚さが、２．０×１０-5〜３．５×１０-5ｃｍの間であることを特徴とする請求項１に記載のコーティングガラス製品。
【請求項６】
前記フッ素ドープ酸化スズコーティングの厚さが、２．２×１０-5〜３．５×１０-5ｃｍの間であることを特徴とする請求項５に記載のコーティングガラス製品。
【請求項７】
前記フッ素ドープ酸化スズコーティングの厚さが、２．８×１０-5〜３．２×１０-5ｃｍの間であることを特徴とする請求項６に記載のコーティングガラス製品。
【請求項８】
前記コーティングガラス製品の放射率が、０．２以下であることを特徴とする請求項１に記載のコーティングガラス製品。
【請求項９】
前記コーティングガラス製品の放射率が、０．１５以下であることを特徴とする請求項８に記載のコーティングガラス製品。
【請求項１０】
前記ガラス基板が透明なフロートガラスリボンであることを特徴とする請求項１に記載のコーティングガラス製品。
【請求項１１】
前記コーティングガラス製品のガラス側の反射率における中間色が、CIELAB表色系で表すと、ａ*値が０から−６の間であり、ｂ*値が０から−６の間であることを特徴とする請求項１に記載のコーティングガラス製品。
【請求項１２】
前記アンチモンドープ酸化スズコーティングにおけるスズに対するアンチモンのモル比が、０．０５〜０．１２の間であることを特徴とする請求項１に記載のコーティングガラス製品。
【請求項１３】
前記コーティングガラス製品は、公称厚さ３ｍｍの透明なガラス基板における可視光透過率（基準光源Ｃ）が６３％以上であることを特徴とする請求項１に記載のコーティングガラス製品。
【請求項１４】
前記コーティングガラス製品は、公称厚さ３ｍｍの透明なガラス基板における可視光透過率（基準光源Ｃ）が５９％以上で、全ソーラーエネルギー透過率（エアマス１．５の場合）が４９％以下であることを特徴とする請求項１に記載のコーティングガラス製品。
【請求項１５】
さらに、前記ガラス基板と前記アンチモンドープ酸化スズのコーティングとの間に真珠光抑制中間層を含むことを特徴とする請求項１に記載のコーティングガラス製品。
【請求項１６】
前記コーティングガラス製品は、公称厚さ３ｍｍの透明なガラス基板における可視光透過率（基準光源Ｃ）が６３％以上で、全ソーラーエネルギー透過率（エアマス１．５の場合）が５３％以下であり、ガラス側の反射率における中間色が、CIELAB表色系で表すと、ａ*値が０から−６であり、ｂ*値が０から−６であることを特徴とする請求項１５に記載のコーティングガラス製品。
【請求項１７】
前記真珠光抑制中間層が、ドープされていない酸化スズ層と、前記ドープされていない酸化スズ層に被着されたケイ素層とを含むことを特徴とする請求項１５に記載のコーティングガラス製品。
【請求項１８】
前記ドープされていない酸化スズ層及び前記ケイ素層の全光学厚さが、設計波長５００ｎｍの1/6から1/12であることを特徴とする請求項１７に記載のコーティングガラス製品。
【請求項１９】
前記ドープされていない酸化スズ層の厚さが、１．５×１０-6〜３．５×１０-6ｃｍの間であり、前記ケイ素層の厚さが１．５×１０-6〜３．５×１０-6ｃｍの間であることを特徴とする請求項１７に記載のコーティングガラス製品。
【請求項２０】
断熱ガラスユニットであって、
(a)第１のガラス基板と、
(b)内側表面と外側表面とを有し、前記内側表面が前記第１のガラス基板に向けられて前記第１のガラス基板に離間して固定された第２のガラス基板と、
(c)前記第２のガラス基板の前記内側表面に被着された積層コーティングとを含み、
前記積層コーティングが、(i)前記内側表面に被着された１．４×１０-5〜１．９×１０-5ｃｍの厚さを有するアンチモンドープ酸化スズコーティングと、(ii)前記アンチモンドープ酸化スズコーティングに被着された２．２×１０-5〜３．５×１０-5ｃｍの厚さを有するフッ素ドープ酸化スズコーティングとを含み、前記第２のガラス基板が公称厚さ３ｍｍの透明なガラス基板における可視光透過率（基準光源Ｃ）と全ソーラーエネルギー透過率（エアマス１．５の場合）との間の差として定義される選択性が１３以上を有するようにされ、かつ全ソーラー熱透過率が４８％以下であるような前記積層コーティングであることを特徴とする断熱ガラスユニット。
【請求項２１】
前記断熱ガラスユニットのＵ値が０．４未満であることを特徴とする請求項２０に記載の断熱ガラスユニット。
【請求項２２】
前記断熱ガラスユニットのＵ値が、同じ構造であるがコーティングされていない２つのガラスを用いた断熱ガラスユニットのＵ値より少なくとも１５％低いことを特徴とする請求項２０に記載の断熱ガラスユニット。
【請求項２３】
前記全ソーラーエネルギー透過率が、同じ構造であるがコーティングされていない２つのガラスを用いた断熱ガラスユニットの全ソーラーエネルギー透過率より少なくとも２５％低いことを特徴とする請求項２０に記載の断熱ガラスユニット。
【請求項２４】
前記断熱ガラスユニットのＵ値が０．４未満であることを特徴とする請求項２０に記載の断熱ガラスユニット。
【発明の詳細な説明】
【０００１】
発明の背景
１．発明の分野
本発明は、ソーラーコントロールコーティングを有するガラス製品に関するものである。特に、本発明は、多層コーティングを備えた、光透過性が比較的高く、かつ全ソーラーエネルギー透過率の低いガラス製品に関するものである。
【０００２】
２．関連技術の要約
建築用ガラスのコーティングは、特定のエネルギー吸収率および光透過特性を提供するべく広く用いられている。さらに、コーティングによって、美的に優れ、目的の反射率やスペクトル特性を得ることができる。コーティングガラス製品は、単独で或いは他のコーティングガラス製品と組み合わせて窓ガラス等を形成する場合が多い。
【０００３】
一般に、コーティングガラス製品の製造は、フロート製法と呼ばれる当分野で周知の製造方法で板ガラスを製造する一方で、その板ガラスを製造ラインで連続的にコーティングして行われる。さらに、コーティングガラス製品は、スパッタリング法によってオフラインで製造することもできる。従来の製造方法は、適正に密閉された溶融スズ床上に溶融ガラスを流し入れ、ガラスが十分に冷却した後にそのガラスをスズ床と整列した引き上げロールに送られ、最初は徐例窯で冷却され、次に外気に曝して冷却され十分に冷却される。ガラスが溶融スズ床と接触しているフロート工程では、非酸化性雰囲気を維持してスズが酸化するのを防止する。徐例窯は酸化性雰囲気に保たれる。一般に、コーティングは、板ガラスがフロート工程におけるフロート床上にある時に施される。しかしながら、徐例窯でも板ガラスにコーティングを施すことができる。
【０００４】
製造されたコーティング板ガラスの特性は、フロートガラス製造中あるいはオフラインのスパッタリング工程で施されるコーティングによって決まる。コーティングの成分および厚さが、コーティングガラス内部のエネルギー吸収率、光透過特性、およびスペクトル特性に影響を与える。１層或いは複数層からなるコーティングの成分や厚さを調節して、目的の特性を得ることが可能である。しかしながら、特定の特性を高める調節を行うと、それによってコーティングガラス製品の透過率やスペクトル特性に悪影響を与えうる。コーティングガラス製品において、特定のエネルギー吸収率と光透過特性とを組み合わせると、目的のスペクトル特性を得ることが困難な場合が多い。
【０００５】
夏にはソーラーエネルギーを阻止し、冬には低いＵ値を実現できる中間色のコーティングガラス製品を提供することは有利である。放射率（emittance）が低く、かつ全ソーラーエネルギー透過率が低いソーラー低減窓ガラスは、コーティングガラスに理想的な中間色でありながら、ビルや家庭におけるエネルギーコストを著しく削減できる。
【０００６】
色中間反射率（color neutral reflectance）、低い放射率、高い可視光透過率、および低い全ソーラーエネルギー透過率を有するソーラー低減窓ガラスを提供することも有利である。建築物の窓ガラスにこのような中間色のコーティングガラス製品を用いることによって、高い透過率で可視光を透過しながら、多くの近赤外線エネルギーを阻止することができる。さらに、窓ガラスの低い放射率特性によって、吸収による間接的な熱を低く抑えることができる。
【０００７】
要約
本発明に従って、建築物の窓用の熱低減コーティングガラスの製造に有用な新規のコーティングガラス製品を提供する。このコーティングガラス製品は、ガラス基板と、そのガラス基板上に被着されたアンチモンドープ酸化スズのコーティングと、そのアンチモンドープ酸化スズのコーティング上に被着されたフッ素ドープ酸化スズのコーティングとを含む。
【０００８】
本発明のコーティングガラス製品の選択性は、１３以上であり、好ましくは１４以上である。この選択性は、可視光透過率（基準光源Ｃ）と全ソーラーエネルギー透過率（エアマス１．５の場合）との間の差として定義される。それに加えて、或いは別法では、コーティングガラス製品は、公称厚さ３ｍｍの透明なガラス基板に被着すると１３以上の選択性、できれば１４以上の選択性を与えるコーティングを有し得る。コーティングガラス製品は、可視光透過率が６３％以上であり、全ソーラーエネルギー透過率が５３％以下であるのが好ましい。
【０００９】
コーティングガラス製品は、ガラス基板とアンチモンドープ酸化スズコーティングとの間に被着された真珠光抑制中間層を含むのが好ましい。このコーティングは、透明なガラス基板に積層した時に、透過率および反射率における中間色を提供するのが好ましい。
【００１０】
本発明のコーティングガラス製品のアンチモンドープ酸化スズによって、ソーラーエネルギーが吸収される。この吸収の中には、ある種の可視光の吸収も含まれるが、アンチモンドープ酸化スズコーティングによって、可視光よりも近赤外線が比較的選択的に吸収される。従って、アンチモンドープ酸化コーティングによって、本発明のコーティングガラス製品における全ソーラーエネルギーの透過率が低減される。
【００１１】
フッ素ドープ酸化スズコーティング４２によって、本発明のコーティングガラス製品の放射率（emissivity）を、０．２未満、好ましくは０．１５未満に下げることができる。断熱ガラスユニットの一部として、その低い放射率によって、冬時のＵ値が０．４未満、できれば０．３５未満とされるのが好ましい。さらに、驚くべきことに、本発明に従ってアンチモンドープ酸化スズコーティングにフッ素ドープ酸化スズコーティングを積層することで、コーティングガラス製品の選択性を高られることが分かった。
【００１２】
ガラス基板に特定の積層コーティングを設けて、可視光透過率が高く、かつ全ソーラーエネルギー透過性が低減され、さらに放射率の低い中間色のコーティングガラス製品を形成することができる。本発明のコーティングガラス製品を、夏場はソーラーエネルギーを阻止し、冬場は低いＵ値を実現する建築用のガラスとして用いるとことができる。
【００１３】
本発明の目的は、高い可視光透過率を有し、かつ透過するソーラーエネルギーの量が低減された建築用ガラスを提供することである。
【００１４】
本発明の別の目的は、吸収によって間接的に得るものを最小にする低い放射率を有する建築用ガラスを提供することである。
【００１５】
本発明のさらなる目的は、目的の放射率およびソーラーエネルギー透過率特性を保ちながら、反射率および透過率における中間色を有する建築用ガラスに好適なコーティングガラス製品を提供することである。各層の厚さを好適に選択して、本発明の積層コーティングが目的の高い選択性および中間色を有するようにできることが分かった。
【００１６】
本発明の詳細な説明
当業者であれば、本発明の上記した利点およびその他の利点が、添付の図面を用いた後述する詳細な説明から容易に明らかになるであろう。
【００１７】
本発明に従って、驚くべきコーティングガラス製品が発見された。このコーティングガラス製品は、アンチモンドープ酸化スズの層とその上層のフッ素ドープ酸化スズからなる多層コーティングを有し、放射率が低く、可視光透過率が高く、全ソーラーエネルギー透過率が低い。このコーティングガラス製品は、建築物の窓ガラス等に特に適している。しかしながら、本発明のコーティングガラス製品は、車両の窓などのその他の目的にも適し得る。
【００１８】
このコーティングガラス製品は、ガラス基板とアンチモンドープ酸化スズコーティングとの間に被着された真珠光抑制中間層を含むのが好ましい。透明な板ガラスにコーティングを施し、そのコーティングによって透過率及び反射率における中間色を得ることができる。
【００１９】
図２は、ガラス基板３６と、その板ガラス３６の一方の面に接着した多層コーティング３７とを含む本発明のコーティングガラス製品３５を例示する。例示した好適な実施例では、多層コーティングは、真珠光抑制中間層３８と、アンチモンドープ酸化スズコーティング４１と、外側のフッ素ドープ酸化スズコーティング４２とを含む。例示した実施例では、真珠光抑制中間層３８は、具体的には酸化スズコーティング３９及び二酸化ケイ素コーティング４０とから成る。
【００２０】
本発明のコーティングガラス製品におけるアンチモンドープ酸化スズコーティング４１によって、特にソーラーエネルギーが吸収される。また、ある種の可視光も吸収されるが、アンチモンドープ酸化スズコーティングによって、可視光よりも近赤外線が比較的選択的に吸収される。従って、アンチモンドープ酸化コーティングによって、本発明のコーティングガラス製品における全ソーラーエネルギーの透過率が低減される。
【００２１】
アンチモンドープ酸化スズコーティング４１のスズに対するアンチモンのモル比は、約０．０５から０．１２の間である。スズに対するアンチモンのモル比は、好ましくは約０．０６から０．１０の間であり、最も好ましくは約０．０７である。アンチモンドープ酸化スズコーティング４１は、約１．４×１０-5〜２．０×10-5ｃｍ厚さであり、好ましくは約１．７×１０-5〜約１．８×１０-5ｃｍの間である。上記した範囲のモル比でアンチモンをドープした酸化スズコーティングの厚さを2.0×10-5ｃｍより厚くすると、可視光の透過率が好ましくないほど低くなるまで可視光の吸収率が上昇する。しかしながら、上記した範囲のモル比でアンチモンをドープした酸化スズのコーティングの厚さが１．４×１０-5ｃｍを下回ると、全ソーラーエネルギー透過率が好ましくないほど上昇する。
【００２２】
フッ素ドープ酸化スズコーティング４２によって、本発明のコーティングガラス製品の放射率を、０．２未満、好ましくは０．１５未満に下げることができる。断熱ガラスユニットの一部として、その低い放射率によって、冬時のＵ値が０．４未満、できれば０．３５未満とされるのが好ましい。さらに、本発明に従った積層コーティングは、驚くべきことにフッ素ドープ酸化スズコーティング或いはアンチモンドープ酸化スズコーティングのいずれか一方に対して高い選択性を有するようにできることが分かった。
【００２３】
フッ素ドープ酸化スズコーティング４２は、上記した放射率を得るべくフッ素が十分にドープされている。フッ素ドープ酸化スズコーティング４２の厚さは、約２．２×１０-5〜３．５×１０-5ｃｍの間であり、好ましくは約２．８×１０-5ｃｍ〜３．２×１０-5ｃｍの間である。
【００２４】
コーティングガラス３６上の真珠光抑制中間層３８の積層コーティングは、光を反射、屈折させて、真珠光が観察されないようにする手段となる。この中間層が、具体的には真珠光を排除して、所望に応じてコーティングガラス製品を反射率及び透過率における中間色にすることができる。加えて、中間層は、オフ角の色が観察されにくくする。真珠光抑制コーティングは当分野で周知の従来技術である。例えば、干渉色を抑制する好適なコーティング技術を開示した米国特許第4,187,336号、4,419,386号、及び4,206,252号に開示されており、これらに言及することをもって本明細書の一部とする。単層、多層、或いは勾配層からなる色抑制コーティングは、本発明と共に用いるのに適している。
【００２５】
図２は、２つの成分から成る中間層３８を例示している。この中間層３８は、本発明を具現するのに好適な真珠光抑制中間層である。ガラス基板上に被着されたコーティング３９は、可視スペクトルにおける高い屈折率を有し、好ましくは酸化スズから成る。中間層の第１のコーティングに被着された第２のコーティング４０は、低い屈折率を有し、好ましくは二酸化ケイ素から成る。一般に、それぞれのコーティングの厚さは、中間層の全光学厚さが設計波長５００ｎｍの約1/6から約1/12となるように選択される。
【００２６】
本発明に従ったコーティングガラス製品の製造に用いられる好適なガラス基板には、建築物の窓ガラスとして用いられる当分野で周知の任意の従来のガラスが含まれる。好適なガラス基板は透明なフロートガラスリボンであり、本発明のコーティングがフロートガラス工程の加熱プロセスで被着される。更に、ある種の着色ガラス基板は、本発明の積層コーティングを被着するのに適し得る。しかしながら、ある種の着色ガラス基板は、本発明のスペクトル及びエネルギー透過率特性に影響を与え得る。
【００２７】
ガラス基板上の特定の積層コーティングによって、コーティングガラス製品が高い可視光透過率、低い全ソーラーエネルギー透過率、及び低い放射率を有する。本発明のコーティングガラス製品は、１３以上の選択性を有する。この選択性は、可視光透過率（基準光源Ｃ）と全ソーラーエネルギー透過率（公称厚さ３ｍｍの透明なガラス基板上におけるエアマス１．５の場合）との間の差として定義される。選択性は好ましくは１４以上であって、好適な可視光透過率は６３％以上であり、好適な全ソーラーエネルギー透過率は５３％以下である。本発明のコーティングガラス製品の放射率は０．２未満であり、好ましくは０．１５未満である。建築用窓ガラスに本発明のコーティングガラス製品を用いると、夏時にはソーラーエネルギーを阻止し、冬時には低いＵ値が役立つ。
【００２８】
本発明の多層コーティングによって、コーティングガラス製品が、反射率及び透過率の両方における中間色を有する。この色は、積層コーティングの各層の厚さ及び成分によって決まる。コーティングガラス製品のガラス基板側から測定したＲｇすなわち反射色は、好ましくは、CIELAB表色系を用いると、ａ*値は約０〜約−６であり、ｂ*値は約０〜約−６の範囲である。オフ角Ｒｇは、少なくともその一部において、アンチモンドープ酸化スズコーティングの屈折率とフッ素ドープ酸化スズコーティングの屈折率とが一致するため中間である。
【００２９】
コーティングガラス製品のフィルム側から測定したＲｆすなわち反射色は、好ましくは、CIELAB表色系を用いると、ａ*値は約５〜約−５であり、ｂ*値が約５〜約−５の範囲であるが、ガラスシートの表面にはフィルムが被着されているため、観察者はガラス側の反射を見るため、他の殆どの適用例と同様に本発明の目的にとって重要な要素であるとは思われない。コーティングガラス製品の透過色は、美的には中間であり、ａ*値は約２〜約−５であり、ｂ*値は約２〜約−５である。コーティングガラス製品の曇り度は、好ましくは０．８％未満である。
【００３０】
上記した色中間性を達成するために、１．５×１０-6〜３．５×１０-6ｃｍの間で酸化スズ層及びケイ素層の厚さを変えて色を変えるのが好ましい。本発明の目的においては、色中間性は、数学的な制限によって決定するのではなく、人の目で見てガラス側の反射色（Ｒｇ）及び透過色によって決定するのが重要である。
【００３１】
本発明のコーティングガラス製品のコーティングは、当分野で周知の様々な従来の方法に適用し得る。ガラス製造工程中の化学蒸着によってオンラインでガラス基板をコーティングするのが好ましい。図１に例示されている装置１０は、本発明のコーティングガラス製品をオンラインで製造するのに有用である。この装置１０は、フロート部分１１、徐冷窯１２、および冷却部分１３を含む。フロート部分１１は、溶融スズ床１５を含む底部１４と、ルーフ１６と、側壁（図示せず）と、端部の壁部１７とを含み、これらによって密閉ゾーン１８が画定され、それによって非酸化性雰囲気が維持され、以降に詳述するように溶融スズ床１５が酸化しないようにしてある。装置１０の運転中は、溶融ガラス１９が炉床２０に流され、計量壁２１の下側を通って、溶融スズ床１５の表面上に至り、引き上げロール２２によって溶融スズ床１５から導出され、徐冷窯１２に搬送され、冷却部分１３を通過する。マニフォールド２４に機能的に連結された導管２３によって、好適なガス、例えば容量パーセントで窒素が９９％で水素が１％から成るガスをゾーン１８に導入して、フロート部分１１の非酸化性雰囲気を維持する。非酸化性のガスを、ガスの減少（非酸化性雰囲気の一部がゾーン１８から端部の壁部１７の下側を通って流出する）を補うのに十分な率で導管２３からゾーン１８に導入し、やや正の圧力、例えば外気圧より約０．００１〜０．０１気圧高く維持する。溶融スズ床１５及び密閉ゾーン１８は、ヒーター２５から下方に導かれる放射熱によって加熱される。加熱ゾーン１８は、摂氏約６４９度に維持される。一般に、徐冷窯１２の中には空気が入っており、冷却部分１３は密閉されていない。ファン２６によって周囲空気がガラス上に送られる。
【００３２】
装置１０はまた、フロートゾーン１１に配置されたガス供給装置２７、２８、２９、及び３０を含む。各コーティングの目的の先駆混合物が対応するガス供給装置に供給され、次に先駆混合物が高温のガラスリボン表面に放出される。先駆物質がガラス表面で反応して、目的のコーティングが形成される。
【００３３】
本発明のコーティングガラス製品は、建築物の窓ガラスとして理想的である。例えば、このコーティングガラス製品を断熱ガラスユニットに用いることも可能である。従って、本発明のコーティングガラス製品は、建築物への適用に適した断熱ガラスユニット４３の外面部分（outoboard lite）４５として図３に例示されている。断熱ガラスユニット４３はまた、周知の方式でフレーム（図示せず）によって外面部分４５から離間して保持されているガラス製品から成る内面部分（inboard lite）５０を含む。本発明のガラス基板４７は建築物の外側を向くように用いられる。本発明の多層コーティング４９は、外面部分４４と内側部分５０とを隔てている空気隙間５１に面している。
【００３４】
フッ素ドープ酸化スズによって得られる低い放射率によって、夏時及び冬時におけるコーティングガラス製品の性能が改善される。夏場は、放射率の低いコーティングによって、ガラスから建築物の内部に間接的に得られる成分である放射エネルギーが低減される。これは、全ソーラー熱透過率（ＴＳＨＴ）における低減である。ＴＳＨＴは、ガラスを直接透過するソーラーエネルギーと、ガラスによって吸収され、対流して内側に熱放射されるソーラーエネルギーとを含むと定義される。しかしながら、主な性能の向上は、放射率の低いコーティングのため窓ガラスのＵ値が著しく低い冬の条件下で発揮される。Ｕ値すなわち全熱伝達係数は、窓ガラスの熱抵抗に反比例する。低いＵ値は、ガラスの内側から外側への熱損失の低減を意味し、エネルギーコストを削減することができる。従って、放射率の低いコーティングガラス製品に、積層コーティングの驚異的に選択的なソーラー吸収率を適用することによって、夏場における熱の阻止、及び冬場における熱の維持が改善される。
【００３５】
本発明のコーティングガラス製品を用いて得られる断熱ガラスユニットは、特定の透過率及びスペクトル特性を有する。表面４９（図３）の低い放射率によって、Ｕ値を０．４未満、好ましくは０．３５未満とする。断熱ガラスユニットの全ソーラー熱透過率は４８％以下である。また、断熱ガラスユニットの可視光の透過率（基準光源Ｃ）は５９％以上である。
【００３６】
断熱ガラスユニットは、反射率及び透過率の両方において中間色を有する。
【００３７】
本発明を実施するのに最も好適と現在考えられる後述する例は、単に本発明を更に説明し開示する目的であり、本発明を制限するものではないことを理解されたい。
【００３８】
推定される例１−１５
フロートガラス法を用いて、厚さが0.3175ｃｍ（1/8インチ）のフロートガラスリボンを製造する。フロートガラスリボンの製造中に、従来の化学蒸着法で、特定のコーティングを表１に示す厚さで（単位は１０-8ｃｍ）、フロートバス上のガラス基板に連続的に被着する。様々な酸化スズコーティングの先駆混合物には、ジメチル二塩化スズ（dimethyl tin dichloride）、酸素、水、およびキャリヤーガスとしてのヘリウムが含まれる。アンチモンドープ酸化スズの場合は、先駆混合物に、亜塩化アンチモンを含むエチルアセテートも含まれ、フッ素ドープ酸化スズの場合は、先駆混合物にフッ化水素酸も含まれる。二酸化ケイ素コーティングの先駆混合物には、モノシラン、エチレン、酸素、およびキャリヤーガスが含まれる。それぞれの場合において、アンチモンドープ酸化スズ層は、スズに対するアンチモンのモル比は０．０７である。
【００３９】
比較目的で示す例１−４、例９、および例１２は、アンチモンドープ酸化スズコーティングを含むが、フッ素ドープ酸化スズコーティングを含まない。同様に比較目的で示す例５、例６、例１０、例１１、および１３は、フッ素ドープ酸化スズコーティングを含むが、アンチモンドープ酸化スズコーティングは含まない。
可視光透過率（Ｔｖｉｓ）、全ソーラーエネルギー透過率（Ｔｓｏｌ）、及び選択性（Ｔｖｉｓ−Ｔｓｏｌ）を、各例の得られたコーティングガラス製品に対して計算する。その結果を表１に示す。
【００４０】
【表１】
0004685304.tif 000002
【００４１】
本発明の積層コーティングによって選択性が改善されていることが、上記の表から明らかである。例えば、二層からなる色抑制中間層と４．８×１０-5ｃｍのアンチモンドープ酸化スズを含む例１２のコーティングガラス製品の選択性が１２．３５であることに注目されたい。同じ二層からなる色抑制中間層と４．８×１０-5ｃｍのフッ素ドープ酸化スズを含む例１３のコーティングガラス製品の選択性はわずか１１．９である。
【００４２】
対照的に、例８のコーティングガラス製品は、同じ二層からなる色抑制中間層と、２．４×１０-5ｃｍのアンチモンドープ酸化スズおよび２．４×１０-5ｃｍのフッ素ドープ酸化スズを有する。従って、全コーティングの厚さが同じとなり、さらに比較的厚いアンチモンドープ酸化スズコーティングによってＴｖｉｓが５７．３２と低くなってしまうが、例８のコーティングガラス製品の選択性は１３．０６である。例７のコーティングガラス製品は、同じ二層からなる色抑制中間層と、１．８×１０-5ｃｍのアンチモンドープ酸化スズ及び３．０×１０-5ｃｍのフッ素ドープ酸化スズとを有する。例７のコーティングガラスもコーティング全体の厚さが同じであるが、Ｔｖｉｓが６３．６４、Ｔｓｏｌが４９．６３となり、選択性は１４．０１となる。
【００４３】
更に表１の例１６及び１７を参照すると、選択性を１３以上に保ったまま、色抑制層を変更して色中間性を高めることができることが分かる。例１６の色の推定値において、透過色（Ｔ）は、ａ*値が−１．８７、ｂ*値が−０．０３であり、ガラス側の反射色（Ｒｇ）は、ａ*値が−５．９７、ｂ*値が−３．８８である。例１７の対応する色の値は、（Ｔ）のａ*値が−１．５８、ｂ*値が０．６５、（Ｒｇ）のａ*値が−３．４５、ｂ*値が−５．２９である。表１の例７の色の値、すなわち（Ｔ）のａ*値が−１．８、ｂ*値が−０．１３、（Ｒｇ）のａ*値が−６．２１、ｂ*値が−３．４９と、表１の例１５の色の値、すなわち（Ｔ）のａ*値が−２．１５、ｂ*値が１．１４であり、（Ｒｇ）のａ*値が−０．８１、ｂ*値が−７．３３をそれぞれ比較すると、層の厚さが変ると色は著しく変化するが、目的の色の範囲内に維持され、審美的な基準を満たす中間色のガラスを提供することができる。
【図面の簡単な説明】
【図１】  ガラス基板にコーティングを施すべく、フロートバスに好適に配置された４つのガス供給装置を備えたフロートガラス法を行う装置の垂直断面模式図である。
【図２】  本発明に従ったコーティングガラス製品の部分断面図である。
【図３】  本発明に従った建築用ガラスの略図であって、本発明の多層コーティングを備えたコーティングガラス製品が内側を向いて、断熱ガラスユニットの外側部分として用いられている。
【図１】
0004685304.tif 000003
【図２】
0004685304.tif 000004
【図３】
0004685304.tif 000005